(57)【要約】【課題】１．８１≦ｎd≦１．９４の屈折率および２８≦νd≦３７のアッベ数を有する、特に適用領域の結像技術、センサー技術、顕微鏡研究、医学技術、デジタル映像技術、フォトリソグラフィー、レーザー工学、ウェーハ／チップ工学のため、ならびにテレコミュニケーション、オプティカル・テレコミュニケーションおよび自動車分野の光学／照明技術のための鉛不含および砒素不含の光学ガラスを準備し、良好に溶融し、良好に加工すること。【解決手段】次の組成（酸化物に対して質量％で）：ＳｉＯ2３〜９、Ｂ2Ｏ3９〜１６、Ｌａ2Ｏ3３５〜４０、ＭｇＯ０≦５、ＣａＯ０≦５、ＳｒＯ０≦５、ＢａＯ１３〜２２、ＺｎＯ０．１〜６、ΣＭＯ（ＭｇＯ＋ＢａＯ＋ＣａＯ＋ＳｒＯ＋ＺｎＯ）１５〜２８、ＴｉＯ2９〜１４、ＺｒＯ2３〜１０、Ｎｂ2Ｏ5３〜１０を有する。【選択図】なし【特許請求の範囲】
【請求項１】
光学ガラスにおいて、次の組成（酸化物に対して質量％で）：
ＳｉＯ2  ３〜９、
Ｂ2Ｏ3  ９〜１６、
Ｌａ2Ｏ3  ３５〜４０、
ＭｇＯ  ０≦５、
ＣａＯ  ０≦５、
ＳｒＯ  ０≦５、
ＢａＯ  １３〜２２、
ＺｎＯ  ０．１〜６、
Σ  ＭＯ（ＭｇＯ＋ＢａＯ＋ＣａＯ＋ＳｒＯ＋ＺｎＯ）  １５〜２８、
ＴｉＯ2  ９〜１４、
ＺｒＯ2  ３〜１０、
Ｎｂ2Ｏ5  ３〜１０を有することを特徴とする、光学ガラス。
【請求項２】
次の組成（酸化物に対して質量％で）：
ＳｉＯ2  ４．５〜７．５、
Ｂ2Ｏ3  １０．５〜１４．５、
Ｌａ2Ｏ3  ３５〜３９、
ＭｇＯ  ０≦３、
ＣａＯ  ０≦３、
ＳｒＯ  ０≦２、
ＢａＯ  １５〜１９、
ＺｎＯ  ０．１〜６、
Σ  ＭＯ（ＭｇＯ＋ＢａＯ＋ＣａＯ＋ＳｒＯ＋ＺｎＯ）  １７〜２５、
ＴｉＯ2  １１〜１３．５、
ＺｒＯ2  ３．５〜９．５、
Ｎｂ2Ｏ5  ３〜７を有する、請求項１記載の光学ガラス。
【請求項３】
次の組成（酸化物に対して質量％で）：
ＳｉＯ2  ５〜７、
Ｂ2Ｏ3  １１〜１４、
Ｌａ2Ｏ2  ３５〜３８、
ＭｇＯ  ０≦２、
ＣａＯ  ０≦２、
ＳｒＯ  ０．１≦２、
ＢａＯ  １５〜１８、
ＺｎＯ  １〜４、
Σ  ＭＯ（ＭｇＯ＋ＢａＯ＋ＣａＯ＋ＳｒＯ＋ＺｎＯ）  １７〜２５、
ＴｉＯ2  １１．５〜１３．５、
ＺｒＯ2  ４〜９、
Ｎｂ2Ｏ5  ４〜７を有する、請求項１または２記載の光学ガラス。
【請求項４】
１．８１≦ｎd≦１．９４の屈折率および２８≦νd≦３７のアッベ数を有する、請求項１から３までのいずれか１項に記載の光学ガラス。
【請求項５】
総和で０〜５質量％のアルカリ金属酸化物含量（Σ  Ｍ2Ｏ＝Ｎａ2Ｏ＋Ｌｉ2Ｏ＋Ｋ2Ｏ＋Ｃｓ2Ｏ）を有する、請求項１から４までのいずれか１項に記載の光学ガラス。
【請求項６】
Ａｌ2Ｏ3、Ｙ2Ｏ3、Ｂｉ2Ｏ3、ＧｅＯ2、Ｔａ2Ｏ5、Ｙｂ2Ｏ5およびＷＯ3からなる群から選択された金属酸化物の１つまたはそれ以上を含有し、これらの金属酸化物の総和が５質量％を上廻らない、請求項１から５までのいずれか１項に記載の光学ガラス。
【請求項７】
最大５質量％の含量でＰ2Ｏ5を含有する、請求項１から６までのいずれか１項に記載の光学ガラス。
【請求項８】
最大５質量％の含量でＡｇ2Ｏを含有する、請求項１から７までのいずれか１項に記載の光学ガラス。
【請求項９】
少なくとも１つの清澄剤（酸化物に対して質量％で）：Ｓｂ2Ｏ3  ０〜１および／またはＳｎＯ  ０〜１、ＮａＣｌ  ０〜１、ＳＯ42-  ０〜１、Ｆ-  ０〜１を含有する、請求項１から８までのいずれか１項に記載の光学ガラス。
【請求項１０】
鉛不含および／または砒素不含である、請求項１から９までのいずれか１項に記載の光学ガラス。
【請求項１１】
光学素子のための請求項１から１０までのいずれか１項に記載の光学ガラスの使用。
【請求項１２】
レンズ、プリズム、光導波棒（Lichtleitstaben）、アレイ、光ファイバおよび光窓、これから製作される光学的構造部材、ならびにセンサー技術、顕微鏡研究、医学技術、デジタル映像技術、テレコミュニケーション、オプティカル・テレコミュニケーション／情報伝達技術、自動車分野の光学／照明技術、フォトリソグラフィー、ステッパー、エキシマーレーザー、ウェーハ、コンピューターチップス、ならびに集積回路およびかかる回路およびチップスを含む電子機器の製造のための請求項１から１０までのいずれか１項に記載の光学ガラスの使用。
【請求項１３】
請求項１から１０までのいずれか１項に記載の光学ガラスを含む光学素子。
【請求項１４】
光学素子の製造法において、次の工程：請求項１から１０までのいずれか１項に記載の光学ガラスを打抜プレスする工程を有することを特徴とする、光学素子の製造法。
【発明の詳細な説明】
【技術分野】
【０００１】
本発明は、光学ガラス、結像技術、映像技術、テレコミュニケーション、オプティカル・テレコミュニケーションおよびレーザー技術の範囲のためのかかるガラスの使用ならびに光学素子またはこのような光学素子の予備成形物に関する。
【背景技術】
【０００２】
適用領域の結像技術、センサー技術、顕微鏡研究、医学技術、デジタル映像技術、フォトリソグラフィー、レーザー工学、ウェーハ／チップ工学のため、ならびにテレコミュニケーション、オプティカル・テレコミュニケーションおよび自動車分野の光学／照明技術のための僅かなアッベ数νdを有する従来の光学ガラスは、一般に、望ましい光学的性質、即ち１．８１≦ｎd≦１．９４の屈折率および２８≦νd≦３７のアッベ数、しかし特に有利に高い分散数、即ち僅かなアッベ数を達成させるために、ＰｂＯを含有している。それによって、前記種類のガラスは、僅かな化学的安定性を有している。その上、この場合には、清澄剤として、しばしばＡｓ2Ｏ3が使用される。最近、ガラス成分ＰｂＯおよびＡｓ2Ｏ3は、環境汚染物質と見なされており、光学機器および光学製品の多くの業者に、好ましくは鉛不含および砒素不含のガラスを使用することを求めている。その上、高度なコーティング段階の製品での使用のために、高められた化学的安定性を有する材料が絶えず重要な意味を持つことになる。
【０００３】
高い屈折率および僅かなアッベ数を有する公知の鉛不含のガラスは、一般に珪酸塩マトリックス中でのＴｉＯ2の極めて大量の使用を基礎とし、このことは、極端な結晶化不安定性および極めて困難な加工可能性を有するガラスを生じる。
【０００４】
付加的に、溶融液の処理技術的な面から最近、"短時間での"ガラス化、即ち粘度が温度で極端に強く変動するガラス化の必要が強くなっていることが報告されている。この挙動は、処理において、熱成形時間、即ち成形終結時間を減少させることができるという利点を有している。それによって、一面で処理量が高められ、他面、成形材料が大切に取り扱われ、このことは、全生産費に対して極めてプラスの影響を及ぼす。その上、こうして急速な冷却が可能であることによって、相応して長いガラス化の場合よりも強い結晶化傾向を有するガラスを加工することができ、続く二次熱成形工程で問題となりうるような前芽晶化は、回避される。
【０００５】
従って、ガラス団塊またはガラス棒からの光学的構成成分のこれまでの通常の分離法の代わりに、早期には、ガラス溶融液の直後にできるだけ直接の成形品、即ち打抜プレスされた光学的構成成分、および／またはできるだけ最終輪郭に近い予備成形物または再圧縮のための予備成形物、所謂"プリシジョン・ゴブス（precision gobs）"を得ることができるような製造方法が重要な意味を持つことになる。"プリシジョン・ゴブス（precision gobs）"とは、一般に有利に完全に火造りされた、半分自由に成形されたかまたは自由に成形されたガラス分であり、これは、種々の製造方法により入手可能である。
【０００６】
本発明に近似している公知技術水準は、次の刊行物中に含まれている：
ＪＰ  ８５０３３２２９  ミノルタ（Minolta）、
ＪＰ  ７７１５５６１４  オハラ（Ohara）、
ＪＰ  84050048  オハラ（Ohara）、
ＤＥ  １０２２７４９４  ショット（Schott）。
【０００７】
それにより、類似した光学的状態または比較可能な化学組成を有するガラスを製造することができるが、しかし、このガラスは、本発明によるガラスと直接比較して明らかな欠点を示す：
ＪＰ  ８５０３３２２９  ミノルタ（Minolta）には、ｎｄ＝２．１の極端な屈折率の状態を達成させるために、最大３０質量％までの極めて高いチタン含量を有するチタン含有ランタンホウ酸塩ガラスが記載されている。しかし、ＴｉＯ2の高い含量によって、ガラスは、極めて結晶化し易くなり、したがって達成しようと努力される異なる屈折率のために、本発明によるガラスの場合には、この刊行物の記載は、不用である。記載されたガラスの強い結晶化傾向は、最終の幾何学的形状に近似した熱成形のための適性を著しく制限し、この刊行物の記載範囲内でこのガラスは、精密熱成形には不適当である。
【０００８】
高屈折率の範囲を有する、ＪＰ  ７７１５５６１４  オハラ（Ohara）に記載されたランタンホウ酸塩ガラスは、青色スペクトルの縁部で固有に吸収される成分ＷＯ3およびＧｄ2Ｏ3の必須含量を含む。それによって生じる透過損失は、高性能の適用分野における光学素子には受け入れることができない。その上、最大の許容アルカリ土類金属酸化物含量は、１７質量％に制限されており、それによって精密熱成形に適した粘度−温度プロフィールの調節は、不可能となる。
【０００９】
Ｐ  ８４０５００４８  オハラ（Ohara）中に記載されたガラスは、古典的なランタンホウ酸塩型ではない。硼アルミノ珪酸塩マトリックスが表わされており、この場合大きな含量の高屈折率成分、以下、Ｌａ2Ｏ3とも呼ぶ、は、相応する屈折率の状態の達成に役立つ。この場合には、１未満の硼素−珪酸塩比が達成されるように努力され、このことは、マトリックス（本質的に高屈折率のランタンガラスのため）中の酸化ランタンの良好な溶解度と矛盾する。この理由から、達成しようと努力される状態を確保するためには、高屈折率ではあるが、しかし、結晶化を促進する全ての成分の極めて高い含量が必要とされる。
【００１０】
ＤＥ  １０２２７４９４  ショット（Schott）には、粘度−温度プロフィールの調節可能性に関連して精密熱成形には極めて不適当であるような同じ光学的状態を有するガラスが記載されている。DE  １０２２７４９４においては、調節されたＬａ／Ｂ比によって、６質量％までのＢａＯの含量および１０質量％までのＭＯの総和だけが可能である。
【特許文献１】ＪＰ  ８５０３３２２９  ミノルタ（Minolta）
【特許文献２】ＪＰ  ７７１５５６１４  オハラ（Ohara）
【特許文献３】ＪＰ  84050048  オハラ（Ohara）
【特許文献４】ＤＥ  １０２２７４９４  ショット（Schott）
【発明の開示】
【発明が解決しようとする課題】
【００１１】
従って、本発明の課題は、１．８１≦ｎd≦１．９４の屈折率および２８≦νd≦３７のアッベ数を有する、特に適用領域の結像技術、センサー技術、顕微鏡研究、医学技術、デジタル映像技術、フォトリソグラフィー、レーザー工学、ウェーハ／チップ工学のため、ならびにテレコミュニケーション、オプティカル・テレコミュニケーションおよび自動車分野の光学／照明技術のための鉛不含および砒素不含の光学ガラスを準備し、良好に溶融し、かつ加工することにあった。更に、このガラスは、良好な化学的安定性を有しているはずである。このガラスは、打抜プレス法により加工可能であり、特にできるだけ僅かな変態温度Ｔｇ４００℃以下を有するはずである。更に、このガラスは、良好に溶融しかつ加工することができ、ならびに連続的に動作される装置中で完成させることができる、十分か結晶化安定性を有するはずである。更に、１０7.6〜１０13ｄＰａｓの粘度範囲内でのできるだけ短いガラスが望ましい。
【課題を解決するための手段】
【００１２】
前記課題は、本発明の特許請求の範囲に記載された実施態様によって解決される。
【００１３】
殊に、次の組成：
ＳｉＯ2  ３〜９、
Ｂ2Ｏ3  ９〜１６、
Ｌａ2Ｏ3  ３５〜４０、
ＭｇＯ  ０≦５、
ＣａＯ  ０≦５、
ＳｒＯ  ０≦５、
ＢａＯ  １３〜２２、
ＺｎＯ  ０．１〜６、
Σ  ＭＯ（ＭｇＯ＋ＢａＯ＋ＣａＯ＋ＳｒＯ＋ＺｎＯ）  １５〜２８、
ＴｉＯ2  ９〜１４、
ＺｒＯ2  ３〜１０、
Ｎｂ2Ｏ5  ３〜１０を有する光学ガラス（酸化物に対して質量％で）が提供される。
【００１４】
特に、本発明によるガラスは、殊に１０7,6〜１０13ｄＰａｓの粘度範囲内でできるだけ短いガラスである。この場合、"短いガラス"とは、一定の粘度範囲内で粘度が比較的僅かな温度変化で強く変動するようなガラスのことである。最大で１００℃、有利に最大で８０℃、多くの場合に有利に最大で６０℃で１０7,6〜１０13ｄＰａｓの粘度を低下させる温度間隔ΔＴは、有利である。
【００１５】
ガラスの"内部品質"とは、本発明によれば、ガラスができるだけ僅かな含量の気泡および／または不規則な縞状部分（Schlieren）および／または類似の欠陥を含むかまたは有利には、これらの欠陥を含まないことであると理解される。
【００１６】
以下、"Ｘ不含"または"成分Ｘを含まない"の表現は、ガラスがこの成分Ｘを本質的に含有せず、即ちこのような成分はガラス中にせいぜい不純物として存在するが、しかし、個々の成分としては、ガラス組成物に添加されないことを意味する。この場合、Ｘは、任意の成分、例えばＬｉ2Ｏを表わす。
【００１７】
以下、ガラス成分の全ての含量の記載は、別記しない限り、酸化物に対する質量％で記載されている。
【００１８】
本発明によるガラスは、１．８１≦ｎd≦１．９４の屈折率および２８≦νd≦３７のアッベ数のような良好な溶融可能性および加工可能性による要求ならびに良好な化学的安定性および結晶化安定性、同時にＰｂＯ自由度およびＡｓ2Ｏ3自由度による要求を満たす。
【００１９】
基本ガラス系は、ランタン硼酸塩ガラスであり、この場合硼酸塩は、ランタンの溶解度に対して重要である。安定なガラスは、Ｌａ2Ｏ3：Ｂ2Ｏ3≦５．０の比から生じ、３．６までの比の場合には、好ましい範囲が開始し、特に好ましいのは、２．５〜３．４の比である。よりいっそう小さな比は、結晶化安定性に関連して、実際に望ましいが、しかし、硼酸塩の明らかによりいっそう高い絶対含量が必要とされ、したがって十分に高屈折率の成分は、この場合に望ましい屈折率の状態のためにもはや導入しなくともよく、網目修飾成分は、材料を望ましいように短時間調節するためにもはや導入しなくともよい。
【００２０】
達成しようと努力される光学的状態に必要なＬａ2Ｏ3含量（３５〜４０質量％、有利に３９質量％まで、さらに有利に３８質量％まで、特に有利に３７質量％まで）に対して、理想的な比により、９〜１６質量％（有利に１０．５〜１４．５質量％、特に有利に１１〜１４質量％）のＢ2Ｏ3含量が達成される。明らかに低い硼酸塩含量は、本発明によるガラスの粘度−温度プロフィールの拡大された変動可能性を生じ、この変動可能性は、明らかに高められたアルカリ土類金属含量（総和ＭＯまたはΣ  ＭＯ、この場合ＭＯは、ＭｇＯ、ＢａＯ、ＣａＯ、ＳｒＯおよびＺｎＯから選択された群からの１つまたはそれ以上である）（ＭＯ１５〜２８質量％、有利に１７〜２５質量％）によって拡大され、支持される。この高いＭＯ含量は、意外なことに、結晶化に対してとにかく秤量されなかったＬａ／Ｂ系を安定化し、なかんずく潜在的な結晶成長成分の移動度は、減少されたフラックス含量によって減少されている。
【００２１】
付加的に、このガラス系は、ガラス形成剤ＳｉＯ2の僅かな含量を有する（３〜９質量％、有利に４．５〜７．５質量％、特に有利に５〜７質量％）。このガラス形成剤は、材料の機械的強度の上昇によって加工可能性の改善に使用される。使用された量と相関的に、良好な磨耗硬度および耐薬品性を達成させることができる。しかし、ＳｉＯ2の添加量は、上向きに制限されなければならない。それというのも、マトリックス中でのランタンの溶解度は、著しく減少するからである。これは、結晶化に対して不安定なガラスを生じるかまたはＬａ2Ｏ3含量がＳｉＯ2のために減少された場所で、全体的に減少された屈折率および光学的状態への移動をまねく。
【００２２】
最も重要な光学的構成成分、即ち僅かなアッベ数で高い屈折率を有する特殊な光学的状態を達成させるのに著しく重要な光学的構成成分は、ＴｉＯ2である（９〜１４質量％、有利に１１〜１３．５質量％、特に有利に１１．５〜１３．５質量％）。処理ウィンドウをもはや見出すことができない場合には、さらに向上させることが開始され、軽減された場合には、達成しようと努力される光学的状態の達成は、危険に晒される。それというのも、この場合、このためにさらに利用できる唯一の成分、Ｎｂ2Ｏ5は、実際に高価な原料費のために制限されていなければならないからである（３〜１０質量％、有利に３〜７質量％、特に有利に４〜７質量％）。その上、ＴｉＯ2は、アルカリ土類金属酸化物と組み合わせてガラス化の極端な短さを必要とする。更に、ＴｉＯ2含量が上昇することは、粘度−温度プロフィールの望ましくない極端化をまねく。その上、高すぎるＴｉＯ2含量の場合には、達成しようと努力される適用視野にとって僅かすぎるアッベ数、即ち高すぎる分散数が生じる。これに対して、９質量％未満への減少は、十分ではなく、満足できる"短い"ガラスを得ることができるが、アッベ数は、著しく高い。
【００２３】
ＴｉＯ2とＮｂ2Ｏ5の高い含量を組合わせることによって、著しく高められた結晶化の危険を最少化するために、第３の高屈折率成分としてＺｒＯ2が添加される（３〜１０質量％、有利に４〜９．５質量％、特に有利に５〜９質量％）。更に、結晶化傾向の絶対的上昇を惹起させるために、前記のＺｒＯ2の使用量は、最大１０質量％に制限されたままであるが、しかし、よりいっそう僅かな含量は、芽晶形成剤の混合効果の範囲内で重要な効果を達成しなかった。
【００２４】
アルカリ土類金属酸化物の使用は、第１にＴｉＯ2との組合せで粘度−温度プロフィールの変形に使用される。従って、それぞれの成分は、場合によってはまさに幅広い範囲内で使用されてよいが、しかし、総和は、上記に示したように制限されている。しかし、前記成分も感知しうる光学的状態に対して影響を及ぼすので、特にＭｇＯ、ＣａＯおよびＳｒＯは、低屈折率成分として著しく制限されており（０〜５質量％、有利に０〜３質量％）、特に好ましい変法は、最も微少含量のＳｒＯ（０．１〜２質量％）の場合に少なくともＭｇＯおよびＣａＯを含有していない。従って、高屈折率成分ＢａＯ（１３〜２２質量％、有利に１５〜１９．５質量％、特に有利に１５〜１８質量％）およびＺｎＯ（０．１〜６質量％、有利に０，７〜４質量％、特に有利に２〜４質量％）は、好ましく、なかんずく双方共に好ましいが、特にＺｎＯは、結晶化抑制剤として使用するのが好ましいと思われる。
【００２５】
アルカリ金属酸化物および／またはＰ2Ｏ5の潜在的な添加量（最大５質量％）は、最大の許容される微少量で安定化を惹起せず、よりいっそう高い計量供給量は、望ましくない屈折率の低下をまねく。アルカリ金属および燐酸塩は、場合によっては適用に不可避の特殊な適合のため、例えば最も有利に融通の利く、最終の幾何学的形状に近似した熱成形の粘度−温度挙動に対するイオン交換能（同様に場合による含量Ａｇ2Ｏ（最高で５質量％））または僅かな変法のために考えられる。
【００２６】
達成可能な光学的状態の範囲内での特殊な点に融通の利くように調節するために、本発明によるガラスは、付加的に５質量％までの全含量でＡｌ2Ｏ3、Ｙ2Ｏ3、Ｂｉ2Ｏ3、ＧｅＯ2、Ｔａ2Ｏ5、Ｙｂ2Ｏ5およびＷＯ3の群の酸化物の１つまたはそれ以上を含有することができる。その上、Ａｌ2Ｏ3の含量は、イオン交換に必要とされる材料中で構造の形成を促進させる。酸化物Ａｌ2Ｏ3、Ｙ2Ｏ3、Ｂｉ2Ｏ3、ＧｅＯ2、Ｔａ2Ｏ5、Ｙｂ2Ｏ5および／またはＷＯ3、酸化銀含量または燐酸塩含量の総含量をそれぞれ５質量％を超えて上昇させることは、損失と共に、透過（Ａｇ2Ｏ、Ｙ2Ｏ3、Ｂｉ2Ｏ3、Ｙｂ2Ｏ5、ＷＯ3）の際に高められた脱ガラス傾向およびガラスの望ましくない"長さ"をまねく。
【００２７】
特殊な実施態様によれば、本発明は、次の組成（酸化物に対して質量％で）：
ＳｉＯ2  ５〜７、
Ｂ2Ｏ3  １１〜１４、
Ｌａ2Ｏ3  ３５〜３７、
ＳｒＯ  ０．１〜２、
ＢａＯ  １５〜１８、
ＺｎＯ  ２〜４、
ＴｉＯ2  １１．５〜１３．５、
ＺｒＯ2  ５〜９、
Ｎｂ2Ｏ5  ４〜７  によって記載される、１．８５≦ｎd≦１．９３の屈折率および２９≦νd≦３４のアッベ数、ならびに良好な化学的安定性および結晶化安定性を有するガラスに関する。
【００２８】
本発明によるガラスは、光学ガラスとして、特に有色成分および／または光学活性成分、例えばレーザー活性成分を含有しない。
【００２９】
殊に、本発明によるガラスは、有利に酸化還元に敏感である成分を含有しないおよび／または毒性成分または健康を害する成分、例えばＴＩ，ＢｅおよびＡｓを含有しない。
【００３０】
また、本発明の実施態様によれば、本発明によるガラスは、特に特許請求の範囲に記載されていない別の成分を含有しない、即ちこの種の実施態様によれば、ガラスは、本質的に記載された成分からなる。この場合、"本質的に〜からなる"の表現は、別の成分がせいぜい不純物として存在しているが、しかし、ガラス組成物には、個々の成分として意図的に添加されたものでないことを意味する。
【００３１】
本発明によるガラスは、通常の清澄剤を微少量で含有することができる。特に、添加される清澄剤の総和は、最大で２．０質量％、有利に最大で１．０質量％であり、この場合この量は、上昇のガラス組成物に対して添加して１００質量％になる成分である。清澄剤として、本発明によるガラス中には、次の成分：
Ｓｂ2Ｏ3  ０〜１および／または
ＳｎＯ  ０〜１および／または
ＳＯ42-  ０〜１および／または
Ｆ-  ０〜１
の少なくとも１つが含有されていてよい（質量％で、残りのガラス組成物に添加する）。
【００３２】
また、弗素および弗素含有化合物は、溶融工程および溶解工程中に蒸発する傾向にあり、それによってガラス組成物の正確な調節を困難にする。従って、本発明によるガラスは、特に弗素不含でもある。
【００３３】
更に、本発明による全体のガラスは、良好な化学的安定性および結晶化に対する安定性または結晶化安定性を有する。更に、本発明による全体のガラスは、良好な溶融可能性および融通の利く、最終の幾何学的形状に近似した加工可能性、減少された処理コストによる僅かな製造費、良好なイオン交換特性ならびに良好な環境認容性を示す。
【００３４】
本発明によるガラスにより、光学的状態、粘度温度プロフィールおよび加工温度のこの種の調節が達成され、敏感な精密機械を用いても高度に特殊化された最終の幾何学的形状に近似した熱成形は保証される。その上、結晶化安定性と粘度温度プロフィールとの相関関係が実現され、したがってガラスの後熱処理、例えばプレスまたは再プレス、またはイオン交換処理が可能である。
【００３５】
更に、本発明は、光学素子のための本発明によるガラスの使用および／またはレンズ、プリズム、光導波棒（Lichtleitstaben）、アレイ、光ファイバおよび光窓、これから製作される光学的構造部材、ならびにセンサー技術、顕微鏡研究、医学技術、デジタル映像技術、テレコミュニケーション、オプティカル・テレコミュニケーション／情報伝達技術、自動車分野の光学／照明技術、フォトリソグラフィー、ステッパー、エキシマーレーザー、ウェーハ、コンピューターチップス、ならびに集積回路およびかかる回路およびチップスを含む電子機器の製造に関する。
【００３６】
更に、本発明は、本発明によるガラスを含む光学素子に関する。この場合、光学素子は、殊にレンズ、非球面レンズ、プリズムおよびコンパクト構造部材であることができる。この場合、"光学素子"の概念は、本発明によれば、このような光学素子の前成形体またはプレフォーム、例えばゴブス（Gobs）、プリシジョン・ゴブス（precision gobs）および類似物を含む。
【００３７】
更に、本発明は、次の工程：
本発明による光学ガラスの打抜プレス
を含む光学素子の製造法に関する。
【００３８】
次に、本発明は、一連の実施例によって詳説される。しかし、本発明は、記載された実施例に限定されるものではない。
【実施例】
【００３９】
実施例
第２表および第３表は、好ましい組成範囲の実施例ならびに比較例を含む。実施例中に記載されたガラスは、次のようにして製造された：
酸化物のための原料、好ましくは炭酸塩、硝酸塩および／または弗化物を計量供給し、１つ以上の清澄剤、例えばＳｂ2Ｏ3を添加し、引続き良好に混合する。このガラス量を約１３００℃で連続溶融装置中に溶融し、その後に清澄化し（１３５０℃）、均質化する。約１２００℃の注入温度で、ガラスを注入し、望ましい寸法に加工する。
【００４０】
【表１】
2007153734.tif 000002
【００４１】
第２表および第３表は、本発明による実施例１〜８および比較例１を含む。
【００４２】
【表２】
2007153734.tif 000003
【００４３】
【表３】
2007153734.tif 000004
【００４４】
本発明による全てのガラスは、４００℃未満または４００℃のＴｇを有し、結晶化安定性であり、良好に加工することができる。
【００４５】
比較例１は、ガラスが得られるのではなく、組成物の冷却の際に結晶化が行なわれる組成物である。従って、光学データの測定は、不可能である。